(57)【要約】【課題】特に高い永久帯電防止性を示し、干渉縞の発生を抑え、且つ密着性、透明性、表面硬度、擦傷性に優れた帯電防止性ハードコートフィルムを提供することを課題とする。【解決手段】少なくとも基材となる基材（Ａ）に、粒子径１００ｎｍ以下の酸化錫インジウム、アンチモンドープ酸化錫、アンチモン酸亜鉛、酸化アンチモンのいずれか一種類あるいは二種類以上の混合物からなる金属酸化物（Ｃ）と、分子内に３個以上のアクリル基を有する化合物（Ｄ）と、分子内にフッ素原子を含むアクリル化合物（Ｅ）とを含むハードコート層（Ｂ）を設けてなる帯電防止ハードコートフィルムであって、該金属酸化物（Ｃ）５〜５０重量部に対して、分子内に３個以上のアクリル基を有する化合物（Ｄ）２０〜９０重量部と、分子内にフッ素原子を含むアクリル化合物（Ｅ）５〜３０重量部含むことを特徴とする帯電防止ハードコートフィルムを提供するものである。【選択図】なし【特許請求の範囲】
【請求項１】
少なくとも基材となる基材（Ａ）に、粒子径１００ｎｍ以下の酸化錫インジウム、アンチモンドープ酸化錫、アンチモン酸亜鉛、酸化アンチモンのいずれか一種類あるいは二種類以上の混合物からなる金属酸化物（Ｃ）と、分子内に３個以上のアクリル基を有する化合物（Ｄ）と、分子内にフッ素原子を含むアクリル化合物（Ｅ）とを含むハードコート層（Ｂ）を設けてなる帯電防止ハードコートフィルムであって、該金属酸化物（Ｃ）５〜５０重量部に対して、分子内に３個以上のアクリル基を有する化合物（Ｄ）２０〜９０重量部と、分子内にフッ素原子を含むアクリル化合物（Ｅ）５〜３０重量部含むことを特徴とする帯電防止ハードコートフィルム。
【請求項２】
請求項１のハードコートフィルムを、表面保護フィルムとして用いたことを特徴とする表示部材。
【発明の詳細な説明】
【０００１】
【発明の属する技術分野】
本発明は、高い永久帯電防止性を示し、干渉縞の発生を抑え、且つ透明性、表面硬度、基材との密着性、擦傷性に優れた帯電防止ハードコートフィルム及びそれを用いた表示部材に関するものである。
【０００２】
【従来の技術】
一般にプラスティックやフィルムなどの高分子材料の表面は比較的柔軟であることから、表面硬度を得る為に、物品表面にアクリル多官能化合物を重合させ、ハードコート層を設けるという手法がなされる。このようにして得られたハードコート層は、アクリル樹脂特有の性質である高い表面硬度、光沢性、透明性、擦傷性を有する。その一方で、絶縁特性に優れる為に帯電しやすく、ハードコート層を設けた製品表面への埃等の付着による汚れや、精密機械に使用された場合に、帯電してしまうことにより障害が発生するといった問題を抱えていた。
【０００３】
これらの問題は、通常製品とハードコート層の間やハードコート層上に表面硬度を落とさない程度にきわめて薄く帯電防止層を設ける手法や、ハードコート層に種々の帯電防止剤を練り混むことにより解消することができる（特許文献１特許文献２、特許文献３など参照）。しかしながら新たに帯電防止層を設けることにより、ハードコート層と帯電防止層の界面での密着性が低下し剥離現象が起きたり、層間の屈折率の差による干渉縞の発生したり、帯電防止剤練り込み型ハードコートの場合は、帯電防止剤のブリードアウトや、着色による透過率の低下等が新たに問題となることがある。
【０００４】
【特許文献１】
特開平１０−２３１４４４号公報
【特許文献１】
特開平１１−１１５０８７号公報
【特許文献１】
特開平１０−２３５８０７号公報
【０００５】
【発明が解決しようとする課題】
本発明は前記課題を解消し、特に高い永久帯電防止性を示し、干渉縞の発生を抑え、且つ密着性、透明性、表面硬度、擦傷性に優れた帯電防止性ハードコートフィルム及びそれを用いた表示部材を提供することを課題とする。
【０００６】
【課題を解決するための手段】
請求項１の発明は、少なくとも基材となる基材（Ａ）に、粒子径１００ｎｍ以下の酸化錫インジウム、アンチモンドープ酸化錫、アンチモン酸亜鉛、酸化アンチモンのいずれか一種類あるいは二種類以上の混合物からなる金属酸化物（Ｃ）と、分子内に３個以上のアクリル基を有する化合物（Ｄ）と、分子内にフッ素原子を含むアクリル化合物（Ｅ）を含むハードコート層（Ｂ）を設けてなる帯電防止ハードコートフィルムであって、該金属酸化物（Ｃ）５〜５０重量部に対して、分子内に３個以上のアクリル基を有する化合物（Ｄ）２０〜９０重量部と、分子内にフッ素原子を含むアクリル化合物（Ｅ）５〜３０重量部含むことを特徴とする帯電防止ハードコートフィルムである。
【０００７】
請求項２の発明は、請求項１のハードコートフィルムを、表面保護フィルムとして用いたことを特徴とする表示部材である。
【０００８】
【発明の実施の形態】
以下に、本発明の実施形態について詳細に説明する。
本発明では、少なくとも基材となる基材（Ａ）に、粒子径１００ｎｍ以下の酸化錫インジウム、アンチモンドープ酸化錫、アンチモン酸亜鉛、酸化アンチモンのいずれか一種類あるいは二種類以上の混合物からなる金属酸化物（Ｃ）と、分子内に３個以上のアクリル基を有する化合物（Ｄ）と、分子内にフッ素原子を含むアクリル化合物（Ｅ）を含むハードコート層（Ｂ）を設けることにより、フィルム最表面に帯電防止層を保持するために、少ない帯電防止剤の配合により、ハードコート性能の低下を伴うことなく、帯電防止性能を効率よく発揮させることができる。
【０００９】
本発明では、基材（Ａ）は特に限定されることはないが、セルロース系のフィルムを用いると、透明性と干渉縞の抑制の点から、光学フィルム応用した時に好ましい。セルロース系のフィルムとしては、トリアセチルセルロースフィルム、ジアセチルセルロースフィルム、モノアセチルセルロースフィルムなどを用いることができる。好ましくは、トリアセチルセルロースフィルムを用いた場合には、高い透明性と、干渉縞の発生を抑えることができる。
【００１０】
本発明の金属酸化物（Ｃ）は、ハードコート層（Ｂ）に配合することにより、ハードコート層に導通パスを形成し、層に導電性を付与する、いわゆる帯電防止剤である。
金属酸化物（Ｃ）は特に限定されるものではなく、錫ドープ酸化インジウム、アンチモンドープ酸化錫、アンチモン酸亜鉛、酸化アンチモン等が挙げられる。
【００１１】
また金属酸化物（Ｃ）は、平均粒径１００ｎｍ以下が好適である。１００ｎｍを越える粒径の金属酸化物を用いた場合には、光の散乱が発生し、透過率の低下、あるいは着色による透明性が減少するため好ましくない。
また金属酸化物（Ｃ）の配合量は５〜５０重量部とすると良い。５重量部より少ないと十分な帯電防止効果が得られず、５０重量部を越えると、白化などによる透過率低下あるいはヘイズが発生するためである。
【００１２】
本発明の分子内に３個以上のアクリル基を有する化合物（Ｄ）は、ハードコート層（Ｂ）のベースとなるアクリル樹脂であり、帯電防止剤をハードコート層に保持させるバインダー成分である。
【００１３】
また、本発明の分子内に３個以上のアクリル基を有する化合物（Ｄ）は得に限定されることはなく、ペンタエリスリトールテトラ（メタ）アクリレート、ペンタエリスリトールトリ（メタ）アクリレート、ジペンタエリスリトールヘキサ（メタ）アクリレート等を挙げることができる。また、分子内に３個以上のアクリル基を有する化合物（Ｄ）は単独あるいは二種類以上を同時に用いることもできる。更に、目的に応じてアクリル単官能及び二官能樹脂を配合することもできるが、表面硬度の低下等の問題も同時に発生することがある。
【００１４】
また本発明の分子内に３個以上のアクリル基を有する化合物（Ｄ）の配合量は、金属酸化物（Ｃ）５〜５０重量部に対して２０〜９０重量部とすると良く、２０重量部より少ないと、十分なバインダー能を発揮することができずに、膜の硬度の低下、あるいは帯電防止剤の欠落を生じる。また９０重量部を越えると、層の帯電防止剤量の含有量の低下により、十分な帯電防止効果が得られないためである。
【００１５】
本発明の分子内にフッ素原子を含むアクリル化合物（Ｅ）は、金属酸化物（Ｃ）を配合することにより高くなるハードコート層（Ｂ）の屈折率を下げる、いわゆる屈折率調整剤である。
【００１６】
また本発明の分子内にフッ素原子を含むアクリル化合物（Ｅ）は得に限定されるものではなく、２，２，２−トリフルオロエチル（メタ）アクリレート、２，２，３，３，−テトラフルオロプロピル（メタ）アクリレート、１Ｈ、１Ｈ、５Ｈ−オクタフルオロペンチル（メタ）アクリレート、１Ｈ、１Ｈ、２Ｈ、２Ｈ−ヘプタデカフルオロデシル（メタ）アクリレート等の単官能アクリル化合物、２，２，３，３，４，４，５，５，６，６，７，７，８，８，９，９−ヘキサデカフルオロ−１，１０−デカンジオール−ジエポキシ（メタ）アクリレート（商品名：１６ＦＥｐＡ等）、ポリエチレンパーフルオライドジ（メタ）アクリレート（ＰＥＰＦジ（メタ）アクリレート）等の２官能アクリル化合物等を用いることができる。
【００１７】
また本発明の分子内にフッ素原子を含むアクリル化合物（Ｅ）の配合量は、金属酸化物（Ｂ）の配合量５〜５０重量部に対して５〜３０重量部とすると良く、５重量部より少ないと十分に屈折率を調整する事ができず干渉縞が発生し、３０重量部を越えるとハードコート層（Ｂ）の表面硬度が大幅に低下するためである。
【００１８】
また本発明のハードコート層（Ｂ）は基材に塗布する際、溶剤（Ｆ）で任意の濃度に希釈することができる。溶剤（Ｆ）はとくに限定されるものでではなく、アセトン、メチルエチルケトン、ジエチルケトン、メチルイソブチルケトン、シクロヘキサノン等のケトン類、酢酸メチル、酢酸エチル、メチルイソブチルアセテートなどのエステル類、クロロホルム、ジクロロメタンなどのハロゲン類、ベンゼン、トルエン、キシレン等の芳香族性溶剤類等を用いることができる。得に好ましくは、メチルエチルケトン、酢酸メチル、ジクロロメタンを単独あるいは２種類以上混合して用いた場合に、基材となるセルロースフィルム表面を浸食することにより干渉縞の発生を効果的に抑えることが出来る。
【００１９】
また、本発明のハードコート層（Ｂ）には、重合開始剤（Ｇ）を配合すると好ましい。重合開始剤（Ｇ）は特に限定されるものではなく、紫外線等の活性エネルギーを照射した際に、ラジカルを発生する化合物を用いることができる。例えば、１−ヒドロキシシクロヘキシルフェニルケトン、２−ヒドロキシ−２−メチルー１−フェニルプロパンー１−オン、２−メチル［４−（メチルチオ）フェニル］−２−モルフォリノプロパンー１−オン、２，２−ジメトキシー１，２−ジフェニルエタンー１−オン、ベンゾフェノン、１−［４−（２−ヒドロキシエトキシ）フェニル］−２−ヒドロキシー２−メチル１−プロパンー１−オン、２−ベンジルー２−ジメチルアミノー１−（４−モルフォリノフェニル）ブタンー１−オン、ビス（２，６−ジメトキシベンゾイル）−２，４，４−トリメチルペンチルフォスフィンオキサイド等が使用できる。
【００２０】
本発明において重合開始剤（Ｇ）の配合量は、分子内に３個以上のアクリル基を有する化合物（Ｄ）２０〜９０重量部に対して０．１〜１０重量部、好ましくは１〜７重量部、更に好ましくは１〜５重量部とされる。０．１重量部未満の場合は、各層共に硬度が不十分となり、１０重量部を越えると各層共にクラックが生じ易くなる場合がある。特に重合開始剤（Ｇ）の配合量を１〜５重量部に設定すると、各層共に効率よく硬化し、クラックの発生を防ぐことができ好ましい。
【００２１】
ハードコート層（Ｂ）の基材への塗工方式は例えば、スロットコータ、スピンコータ、ロールコータ、カーテンコータ、スクリーン印刷等の従来の塗工方式により塗工することができる。
この時形成するハードコート層（Ｂ）の膜厚は通常０．１〜２０μｍであり、好ましくは０．５〜１０μｍである。０．１μｍ未満では十分な表面硬度は得られず、２０μｍを越えると、クラックが発生するためである。
【００２２】
【実施例】
以下に、本発明を実施例によりさらに具体的に説明するが、本発明はこれら実施例により限定されるものではない。
【００２３】
＜実施例１＞
基材（Ａ）としてセルロースフィルム（フジタックＴＤ８０ＵＦ（富士フイルム社製、厚さ８０μｍ））に、金属酸化物（Ｃ）としてアンチモン酸亜鉛２０重量部（平均粒子径８０ｎｍ）と、分子内に３個以上のアクリル基を有する化合物（Ｄ）としてジペンタエリスリトールヘキサアクリレート（日本化薬社製、ＤＰＨＡ）７０重量部と、分子内にフッ素原子を有するアクリル化合物（Ｅ）としてビスコート３Ｆ（大阪有機化学工業社製）１０重量部と、重合開始剤としてイルガキュア１８４（チバガイギー社製）３重量部とをメチルエチルケトン中に任意の濃度に混合溶解し、ロールコータにて５．０μｍの厚さに塗布し、オーブンにて溶媒除去後紫外線照射により硬化させハードコート層（Ｂ）を得た。得られた帯電防止ハードコートフィルムは、表面抵抗値、密着性、鉛筆硬度、擦傷性を測定し、干渉縞の評価を行った。
【００２４】
＜実施例２＞
金属酸化物（Ｃ）として酸化錫インジウム５重量部（平均粒子径８０ｎｍ）と、分子内に３個以上のアクリル基を有する化合物（Ｄ）としてペンタエリスリトールトリアクリレート（共栄社化学社製、ライトアクリレートＰＥ−３Ａ）９０重量部と、分子内にフッ素原子を有するアクリル化合物（Ｅ）としてビスコート８Ｆ（大阪有機化学工業社製）５重量部と、重合開始剤（Ｇ）としてダロキュア１１７３（チバガイギー社製）１０重量部とした以外は実施例１と同様にして帯電防止ハードコートフィルムを得た。
【００２５】
＜実施例３＞
金属酸化物（Ｃ）として酸化アンチモン５０重量部（平均粒子径８０ｎｍ）と、分子内に３個以上のアクリル基を有する化合物（Ｄ）としてペンタエリスリトールヘキサアクリレート（共栄社化学社製、ライトアクリレートＰＥ−４Ａ）２０重量部と、分子内にフッ素原子を有するアクリル化合物（Ｅ）としてＡＲＴ−３（共栄社化学社製）３０重量部と、重合開始剤（Ｇ）としてイルガキュア９０７（チバガイギー社製）０．１重量部とした以外は実施例１と同様にして帯電防止ハードコートフィルムを得た。
【００２６】
＜実施例４＞
金属酸化物（Ｃ）として酸化錫インジウム２０重量部（平均粒子径８０ｎｍ）と、アンチモン酸亜鉛２０重量部（平均粒子径８０ｎｍ）と、分子内に３個以上のアクリル基を有する化合物（Ｄ）としてＤＰＨＡ２０重量部と、ＰＥ−３Ａ１０重量部と、ＰＥ−４Ａ５重量部と、分子内にフッ素原子を有するアクリル化合物（Ｅ）として１６ＦＥｐＡ（共栄社化学社製）２５重量部と、重合開始剤（Ｇ）としてイルガキュア１８４を１重量部とした以外は実施例１と同様にして帯電防止ハードコートフィルムを得た。
【００２７】
＜実施例５＞
金属酸化物（Ｃ）として酸化錫インジウム１０重量部（平均粒子径８０ｎｍ）と、アンチモン酸亜鉛１０重量部（平均粒子径８０ｎｍ）と、酸化アンチモン１０重量部（平均粒子径８０ｎｍ）と、分子内に３個以上のアクリル基を有する化合物（Ｄ）としてＤＰＨＡ４０重量部と、分子内にフッ素原子を有するアクリル化合物（Ｅ）としてビスコート３Ｆ１５重量部と、ＡＲＴ―３を１５重量部と、重合開始剤（Ｇ）としてイルガキュア９０７を５重量部とした以外は実施例１と同様にして帯電防止ハードコートフィルムを得た。
【００２８】
＜比較例１＞
金属酸化物（Ｃ）として酸化錫インジウム３０重量部と、分子内に３個以上のアクリル基を有する化合物（Ｄ）としてＤＰＨＡ７０重量部と、重合開始剤（Ｇ）としてイルガキュア１８４を５重量部とした以外は実施例１と同様にして帯電防止ハードコートフィルムを得た。
【００２９】
＜比較例２＞
金属酸化物（Ｃ）としてアンチモン酸亜鉛２５重量部と、分子内に３個以上のアクリル基を有する化合物（Ｄ）としてＰＥ−３Ａ２５重量部と、分子内にフッ素原子を有するアクリル化合物（Ｅ）としてビスコートー４Ｆ（大阪有機化学工業社製）５０重量部と、重合開始剤（Ｇ）としてダロキュア１１７３を０．５重量部とした以外は実施例１と同様にして帯電防止ハードコートフィルムを得た。
【００３０】
＜比較例３＞
金属酸化物（Ｃ）として酸化アンチモン２重量部と、分子内に３個以上のアクリル基を有する化合物（Ｄ）としてＤＰＨＡ４５重量部と、ＰＥ−４Ａ４５重量部と、分子内にフッ素原子を有するアクリル化合物（Ｅ）として１６ＦＥｐＡと、重合開始剤（Ｇ）としてイルガキュア９０７を７重量部とした以外は実施例１と同様にして帯電防止ハードコートフィルムを得た。
【００３１】
＜比較例４＞
金属酸化物（Ｃ）として酸化錫インジウム８０重量部と、分子内に３個以上のアクリル基を有する化合物（Ｄ）としてＤＰＨＡ１０重量部と、分子内にフッ素原子を有するアクリル化合物（Ｅ）としてビスコートー１７Ｆ（大阪有機化学工業社製）１０重量部と、重合開始剤（Ｇ）としてイルガキュア１８４を０．２重量部とした以外は実施例１と同様にして帯電防止ハードコートフィルムを得た。
【００３２】
上記の実施例、比較例で評価した表面抵抗値、密着性、鉛筆硬度、擦傷性、全光透過率、Ｈａｚｅは以下の方法で測定した。
（表面抵抗値）
ＪＩＳ　Ｋ６９１１に準拠して行った
（密着性）
ハードコート層を碁盤目上に切断後、テープにより１８０℃剥離を行い残存率（％）を測定した。
（鉛筆硬度）
ＪＩＳ　Ｋ５４００に準拠して行った。
（擦傷性）
スチールウール（＃００００）２５０ｇにて１０往復擦傷し、傷の有無を目視にて確認した。
（全光透過率）
ＡＳＴＭ　Ｄ　１００３−６１に準拠して行った。
（干渉縞）
干渉縞の有無を目視にて確認した。
【００３３】
【表１】
2004122611.tif 000002
【００３４】
【発明の効果】
本発明によれば、金属酸化物を含むアクリル化合物からなる屈折率を調節したハードコート層を設けることにより、高い帯電防止性を示し、更に密着性、表面硬度、擦傷性、透明性に優れた帯電防止ハードコートフィルムを、干渉縞が発生することなく得ることができる。また本帯電防止性ハードコートフィルムは、各種製品に用いることができるが、特にディスプレイ製品の保護フィルムとして好適に使用することができる。